СПОСОБ ПЕРЕРАБОТКИ НАТРИЙ-ФТОР-УГЛЕРОДСОДЕРЖАЩИХ ОТХОДОВ ЭЛЕКТРОЛИТИЧЕСКОГО ПРОИЗВОДСТВА АЛЮМИНИЯ

1. Способ переработки натрий-фтор-углеродсодержащих отходов электролитического производства алюминия в качестве фторсодержащего минерализатора для получения портландцементного клинкера, включающий смешивание отходов с кальциевым, алюмосиликатным, железистым компонентами в количестве 0,10÷0,25 вес.% в пересчете на фтор при весовом отношении натрия к фтору в минерализаторе не более 0,8 и последующую термообработку полученной смеси, отличающийся тем, что натрий-фтор-углеродсодержащие отходы электролитического производства алюминия предварительно обрабатывают в водном растворе известьсодержащим реагентом при перемешивании, при этом поддерживают весовое отношение количества фтора в отходах к количеству активного оксида кальция в известьсодержащем реагенте 1:1,40÷1,65.
2. Способ по п.1, отличающийся тем, что предварительную обработку натрий-фтор-углеродсодержащих отходов алюминиевого производства проводят при перемешивании в водном растворе известьсодержащим реагентом при весовом отношении жидкого к твердому 3,0÷6,5:1.
3. Способ по п.1 или 2, отличающийся тем, что предварительную обработку натрий-фтор-углеродсодержащих отходов алюминиевого производства проводят при перемешивании в водном растворе известьсодержащим реагентом при температуре 65÷90°С в течение 30÷70 минут.
4. Способ по п.1, отличающийся тем, что в качестве известьсодержащего реагента используют известь пушонку и/или карбидную известь - отход производства ацетилена из карбида кальция.
5. Способ по п.1, отличающийся тем, что в качестве натрий-фтор-углеродсодержащих отходов алюминиевого производства используют измельченную отработанную угольную футеровку электролизеров для производства алюминия.
6. Способ по п.1, отличающийся тем, что в качестве натрий-фтор-углеродсодержащих отходов используют мелкодисперсные натрий-фтор-углеродсодержащие отходы электролитического производства алюминия в виде пыли электрофильтров.
7. Способ по п.1, отличающийся тем, что в качестве натрий-фтор-углеродсодержащих отходов используют мелкодисперсные натрий-фтор-углеродсодержащие отходы электролитического производства алюминия в виде шлама газоочистки.
8. Способ по п.1, отличающийся тем, что в качестве натрий-фтор-углеродсодержащих отходов используют мелкодисперсные натрий-фтор-углеродсодержащие отходы электролитического производства алюминия в виде хвостов флотации угольной пены.
9. Способ по п.1, отличающийся тем, что в качестве натрий-фтор-углеродсодержащих отходов используют смесь мелкодисперсных натрий-фтор-углеродсодержащих отходов электролитического производства алюминия.
10. Способ по п.1, отличающийся тем, что в качестве натрий-фтор-углеродсодержащих отходов используют смесь мелкодисперсных натрий-фтор-углеродсодержащих отходов электролитического производства алюминия с измельченной отработанной угольной футеровкой электролизеров для производства алюминия.